(57)【要約】【課題】曲げ特性、耐衝撃性、加工性に優れるセルロース組成物を提供すること。【解決手段】エチレンに由来する単量体単位とエポキシ基を有する不飽和化合物に由来する単量体単位を有し、エポキシ基を有する不飽和化合物に由来する単量体単位の含有量が０．１重量％以上である（但し、エチレン共重合体（１）の全量を１００重量％とする）エチレン共重合体（１）０．１重量％以上１０重量％以下と、セルロース材料（２）１０重量％以上８９．９重量％以下と、熱可塑性樹脂（３）１０重量％以上８０重量％以下とを含有するセルロース組成物（但し、エチレン共重合体（１）とセルロース材料（２）と熱可塑性樹脂（３）のそれぞれの含有量の合計を１００重量％とする）。【選択図】なし【特許請求の範囲】
【請求項１】
エチレンに由来する単量体単位とエポキシ基を有する不飽和化合物に由来する単量体単位を有し、エポキシ基を有する不飽和化合物に由来する単量体単位の含有量が０．１重量％以上である（但し、エチレン共重合体（１）の全量を１００重量％とする）エチレン共重合体（１）０．１重量％以上１０重量％以下と、セルロース材料（２）１０重量％以上８９．９重量％以下と、熱可塑性樹脂（３）１０重量％以上８０重量％以下とを含有するセルロース組成物（但し、エチレン共重合体（１）とセルロース材料（２）と熱可塑性樹脂（３）のそれぞれの含有量の合計を１００重量％とする）。
【請求項２】
前記熱可塑性樹脂がオレフィン重合体である請求項１に記載のセルロース組成物。
【請求項３】
前記オレフィン重合体が、エチレン単独重合体、エチレン−プロピレン共重合体、またはエチレン−α−オレフィン共重合体である請求項２に記載のセルロ−ス組成物。
【請求項４】
前記エポキシ基を有する不飽和化合物が、１，２−エポキシ−１−アルキル基を有する不飽和化合物である請求項１〜３のいずれかに記載のセルロース組成物。
【請求項５】
前記１，２−エポキシ−１−アルキル基を有する不飽和化合物が、グリシジル基を有する不飽和化合物である請求項１〜４のいずれかに記載のセルロース組成物。
【請求項６】
前記グリシジル基を有する不飽和化合物が、グリシジル（メタ）アクリレートである請求項１〜５のいずれかに記載のセルロース組成物。
【発明の詳細な説明】
【技術分野】
【０００１】
本発明は、エチレン共重合体、セルロース材料、および熱可塑性樹脂を含有するセルロ−ス組成物に関するものである。
【背景技術】
【０００２】
従来から、木質の外観を有する成形品を得るために、熱可塑性樹脂と、木粉等のセルロ−ス材料を含む組成物を用いることが知られている。
【０００３】
例えば特許文献１には、繊細な深みのある、かつ暖か味、木質感覚を有する木質様成形体を提供するために、スチレン系樹脂と植物繊維粉体とからなる配合物が開示されている。
【０００４】
また特許文献２には、成形品の外観がきれいで木質調の外観を有し、かつソフトな触感の成形品を与えるために、熱可塑性樹脂、木質系充填材、焼石膏を配合したことを特徴とする熱可塑性樹脂組成物が開示されている。
【先行技術文献】
【特許文献】
【０００５】
【特許文献１】特開昭６３−２３６５７１号公報
【特許文献２】特開昭６１−２３６８５８号公報
【発明の概要】
【発明が解決しようとする課題】
【０００６】
しかしながら、上記の特許文献に記載の配合物および熱可塑性樹脂組成物は、曲げ特性や耐衝撃性が十分ではなく、その加工性も、満足できるものではなかった。
本発明の課題は、曲げ特性、耐衝撃性、および加工性に優れるセルロース組成物を提供することである。
【課題を解決するための手段】
【０００７】
本発明者は、鋭意検討の結果、本発明が、上記の課題を解決できることを見出し、本発明を完成させるに至った。
【０００８】
すなわち本発明は、エチレンに由来する単量体単位とエポキシ基を有する不飽和化合物に由来する単量体単位を有し、エポキシ基を有する不飽和化合物に由来する単量体単位の含有量が０．１重量％以上である（但し、エチレン共重合体（１）の全量を１００重量％とする）エチレン共重合体（１）０．１重量％以上１０重量％以下と、セルロ−ス材料（２）１０重量％以上８９．９重量％以下と、熱可塑性樹脂（３）１０重量％以上８０重量％以下とを含有するセルロ−ス組成物（但し、エチレン共重合体（１）とセルロ−ス材料（２）と熱可塑性樹脂（３）のそれぞれの含有量の合計を１００重量％とする）に係るものである。
【発明の効果】
【０００９】
本発明によれば、曲げ特性、耐衝撃性、および加工性に優れるセルロース組成物を得ることができる。
【発明を実施するための形態】
【００１０】
＜エチレン共重合体（１）＞
本発明のエチレン共重合体（１）は、エチレンに由来する単量体単位とエポキシ基を有する不飽和化合物に由来する単量体単位を有する重合体である。
【００１１】
エポキシ基を有する不飽和化合物としては、１，２−エポキシ−１−アルキル基を有する不飽和化合物、２，３−エポキシ−１−アルキル基を有する不飽和化合物、エポキシシクロヘキシル基を有する不飽和化合物等が挙げられる。
エポキシ基を有する不飽和化合物は、単独で用いても、２種以上を用いても良い。
【００１２】
１，２−エポキシ−１−アルキル基を有する不飽和化合物としては、グリシジル基を有する不飽和化合物、１，２−エポキシ−１−ブチル基、１，２−エポキシ−１−ペンチル基、１，２−エポキシ−１−ヘキシル基、１，２−エポキシ−１−ヘプチル基、１，２−エポキシ−１−オクチル基、１，２−エポキシ−１−ノニル基、１，２−エポキシ−１−デシル基、１，２−エポキシ−１−ウンデシル基、１，２−エポキシ−１−ドデシル基、１，２−エポキシ−１−トリデシル基を有する不飽和化合物等が挙げられる。
【００１３】
１，２−エポキシ−１−アルキル基を有する不飽和化合物としては、１，２−エポキシ−１−ブチル基を有する不飽和化合物、１，２−エポキシ−１−ペンチル基を有する不飽和化合物、１，２−エポキシ−１−ヘキシル基を有する不飽和化合物、１，２−エポキシ−１−ヘプチル基を有する不飽和化合物、１，２−エポキシ−１−オクチル基を有する不飽和化合物、１，２−エポキシ−１−ノニル基を有する不飽和化合物、１，２−エポキシ−１−デシル基を有する不飽和化合物、１，２−エポキシ−１−ウンデシル基を有する不飽和化合物、１，２−エポキシ−１−ドデシル基を有する不飽和化合物、１，２−エポキシ−１−トリデシル基を有する不飽和化合物等が挙げられる。
【００１４】
グリシジル基を有する不飽和化合物としては、グリシジル（メタ）アクリレート、２−メチルグリシジル（メタ）アクリレート、２−エチルグリシジル（メタ）アクリレート、
２−プロピルグリシジル（メタ）アクリレート、２−ブチルグリシジル（メタ）アクリレート等の２−アルキルグリシジル（メタ）アクリレート、ヒドロキシエチル（メタ）アクリレートグリシジルエーテル、ヒドロキシプロピル（メタ）アクリレートグリシジルエーテル、ヒドロキシブチル（メタ）アクリレートグリシジルエーテル、ヒドロキシペンチル（メタ）アクリレートグリシジルエーテル、ヒドロキシヘキシル（メタ）アクリレートグリシジルエーテル、ヒドロキシヘプチル（メタ）アクリレートグリシジルエーテル、ヒドロキシオクチル（メタ）アクリレートグリシジルエーテル、ヒドロキシノニル（メタ）アクリレートグリシジルエーテル、ヒドロキシデシル（メタ）アクリレートグリシジルエーテル、ヒドロキシウンデシル（メタ）アクリレートグリシジルエーテル、ヒドロキシドデシル（メタ）アクリレートグリシジルエーテル、ヒドロキシトリデシル（メタ）アクリレートグリシジルエーテル等のヒドロキシアルキル（メタ）アクリレートグリシジルエーテル、スチリルグリシジルエーテル、ビニルグリシジルエーテル、アリルグリシジルエーテル等が挙げられ、これらはアルキル基で置換されているものであっても良い。また、ヒドロキシアルキル（メタ）アクリレートグリシジルエーテルにおけるヒドロキシル基の位置は、限定されない。
なお、本願明細書における（メタ）アクリレートとは、アクリレートまたはメタクリレートである。例えば、グリシジル（メタ）アクリレートとは、グリシジルメタクリレートまたはグリシジルアクリレートである。
【００１５】
１，２−エポキシ−１−ブチル基を有する不飽和化合物としては、１，２−エポキシ−１−ブチル（メタ）アクリレート等が挙げられる。１，２−エポキシ−１−ペンチル基を有する不飽和化合物としては、１，２−エポキシ−１−ペンチル（メタ）アクリレート等が挙げられる。１，２−エポキシ−１−ヘキシル基を有する不飽和化合物としては、１，２−エポキシ−１−ヘキシル（メタ）アクリレート等が挙げられる。１，２−エポキシ−１−ヘプチル基を有する不飽和化合物としては、１，２−エポキシ−１−ヘプチル（メタ）アクリレート等が挙げられる。１，２−エポキシ−１−オクチル基を有する不飽和化合物としては、１，２−エポキシ−１−オクチル（メタ）アクリレート等が挙げられる。１，２−エポキシ−１−ノニル基を有する不飽和化合物としては、１，２−エポキシ−１−ノニル（メタ）アクリレート等が挙げられる。１，２−エポキシ−１−デシル基を有する不飽和化合物としては、１，２−エポキシ−１−デシル（メタ）アクリレート等が挙げられる。１，２−エポキシ−１−ドデシル基を有する不飽和化合物としては、１，２−エポキシ−１−ドデシル（メタ）アクリレート等が挙げられる。１，２−エポキシ−１−ウンデシル基を有する不飽和化合物としては、１，２−エポキシ−１−ウンデシル（メタ）アクリレート等が挙げられる。１，２−エポキシ−１−トリデシル基を有する不飽和化合物としては、１，２−エポキシ−１−トリデシル（メタ）アクリレート等が挙げられる。
【００１６】
２，３−エポキシ−１−アルキル基を有する不飽和化合物としては、２，３−エポキシ−１−ブチル基を有する不飽和化合物、２，３−エポキシ−１−ペンチル基を有する不飽和化合物、２，３−エポキシ−１−ヘキシル基を有する不飽和化合物、２，３−エポキシ−１−ヘプチル基を有する不飽和化合物、２，３−エポキシ−１−オクチル基を有する不飽和化合物、２，３−エポキシ−１−ノニル基を有する不飽和化合物、２，３−エポキシ−１−デシル基を有する不飽和化合物、２，３−エポキシ−１−ドデシル基を有する不飽和化合物、２，３−エポキシ−１−ウンデシル基を有する不飽和化合物、２，３−エポキシ−１−トリデシル基を有する不飽和化合物等が挙げられる。
【００１７】
２，３−エポキシ−１−ブチル基を有する不飽和化合物としては、２，３−エポキシ−１−ブチル（メタ）アクリレート等が挙げられる。２，３−エポキシ−１−ペンチル基を有する不飽和化合物としては、２，３−エポキシ−１−ペンチル（メタ）アクリレート等が挙げられる。２，３−エポキシ−１−ヘキシル基を有する不飽和化合物としては、２，３−エポキシ−１−ヘキシル（メタ）アクリレート等が挙げられる。２，３−エポキシ−１−ヘプチル基を有する不飽和化合物としては、２，３−エポキシ−１−ヘプチル（メタ）アクリレート等が挙げられる。２，３−エポキシ−１−オクチル基を有する不飽和化合物としては、２，３−エポキシ−１−オクチル（メタ）アクリレート等が挙げられる。２，３−エポキシ−１−ノニル基を有する不飽和化合物としては、２，３−エポキシ−１−ノニル（メタ）アクリレート等が挙げられる。２，３−エポキシ−１−デシル基を有する不飽和化合物としては、２，３−エポキシ−１−デシル（メタ）アクリレート等が挙げられる。２，３−エポキシ−１−ドデシル基を有する不飽和化合物としては、２，３−エポキシ−１−ドデシル（メタ）アクリレート等が挙げられる。２，３−エポキシ−１−ウンデシル基を有する不飽和化合物としては、２，３−エポキシ−１−ウンデシル（メタ）アクリレート等が挙げられる。２，３−エポキシ−１−トリデシル基を有する不飽和化合物としては、２，３−エポキシ−１−トリデシル（メタ）アクリレート等が挙げられる。
【００１８】
エポキシシクロヘキシル基を有する不飽和化合物としては、（メタ）アクリル酸３，４−エポキシシクロヘキシル、（メタ）アクリル酸３，４−エポキシシクロヘキシルメチル等が挙げられる。なお、本願明細書における（メタ）アクリル酸とは、アクリル酸またはメタクリル酸である。例えば、（メタ）アクリル酸３，４−エポキシシクロヘキシルとは、メタアクリル酸３，４−エポキシシクロヘキシルまたはメタクリル酸３，４−エポキシシクロヘキシルである。
【００１９】
エポキシ基を有する不飽和化合物として、セルロ−ス組成物の曲げ特性、耐衝撃性、および加工性を良好なものにするために、好ましくは１，２−エポキシ−１−アルキル基を有する不飽和化合物であり、より好ましくはグリシジル基を有する不飽和化合物であり、さらに好ましくはグリシジル（メタ）アクリレートである。
【００２０】
本発明のエチレン共重合体（１）は、本発明のエチレンでもなく、本発明のエポキシ基を有する不飽和化合物でもない他のモノマ−に由来する単量体単位を有していても良い。前記の他のモノマ−としては、一酸化炭素、二酸化イオウ、カルボン酸ビニルエステル、不飽和モノカルボン酸アルキルエステル、不飽和ジカルボン酸、不飽和ジカルボン酸の誘導体等が挙げられる。
不飽和ジカルボン酸の誘導体としては、不飽和ジカルボン酸無水物、不飽和ジカルボン酸の一価塩、不飽和ジカルボン酸の二価塩、不飽和ジカルボン酸モノエステルまたはその塩、不飽和ジカルボン酸ジエステル等が挙げられる。
エチレンまたはエポキシ基を有する不飽和化合物以外のモノマ−は、単独で用いても２種以上を用いても良い。
【００２１】
カルボン酸ビニルエステルとしては、酢酸ビニル、プロピオン酸ビニル等が挙げられる。不飽和モノカルボン酸アルキルエステルとしては、（メタ）アクリル酸エチル、（メタ）アクリル酸メチル、（メタ）アクリル酸プロピル、（メタ）アクリル酸イソプロピル、（メタ）アクリル酸ブチル、（メタ）アクリル酸イソブチル、（メタ）アクリル酸tert-ブチル、（メタ）アクリル酸ペンチル、（メタ）アクリル酸ヘキシル、（メタ）アクリル酸オクチル、（メタ）アクリル酸ノニル、（メタ）アクリル酸デシル、（メタ）アクリル酸ドデシル、（メタ）アクリル酸ウンデシル、（メタ）アクリル酸トリデシル等の（メタ）アクリル酸エステルが挙げられる。（メタ）アクリル酸エステル中の水素原子は、アルキル基で置換されているものであっても良く、アルキル基の位置は限定されない。
【００２２】
不飽和ジカルボン酸としては、マレイン酸、フマル酸、２−アルキリデンアルカン二酸等が挙げられ、不飽和ジカルボン酸の誘導体としては、マレイン酸、フマル酸、２−アルキルアルカン二酸の誘導体等が挙げられる。
２−アルキリデンアルカン二酸としては、２−メチリデンブタン二酸、２−エチリデンブタン二酸、２−プロピリデンブタン二酸、２−ブチリデンブタン二酸、２−ペンチリデンブタン二酸、２−ヘキシリデンブタン二酸、２−ヘプチリデンブタン二酸、２−オクチリデンブタン二酸、２−ノニリデンブタン二酸、２−デシリデンブタン二酸、２−ウンデシリデンブタン二酸、２−ドデシリデンブタン二酸、２−トリデシリデンブタン二酸、２−メチリデンペンタン二酸、２−エチリデンペンタン二酸、２−プロピリデンペンタン二酸、２−ブチリデンペンタン二酸、２−ペンチリデンペンタン二酸、２−ヘキシリデンペンタン二酸、２−ヘプチリデンペンタン二酸、２−オクチリデンペンタン二酸、２−ノニリデンペンタン二酸、２−デシリデンペンタン二酸、２−ウンデシリデンペンタン二酸、２−ドデシリデンペンタン二酸、２−トリデシリデンペンタン二酸、２−メチリデンヘキサン二酸、２−エチリデンヘキサン二酸、２−プロピリデンヘキサン二酸、２−ブチリデンヘキサン二酸、２−ペンチリデンヘキサン二酸、２−ヘキシリデンヘキサン二酸、２−ヘプチリデンヘキサン二酸、２−オクチリデンヘキサン二酸、２−ノニリデンヘキサン二酸、２−デシリデンヘキサン二酸、２−ウンデシリデンヘキサン二酸、２−ドデシリデンヘキサン二酸、２−トリデシリデンヘキサン二酸、２−メチリデンヘプタン二酸、２−エチリデンヘプタン二酸、２−プロピリデンヘプタン二酸、２−ブチリデンヘプタン二酸、２−ペンチリデンヘプタン二酸、２−ヘキシリデンヘプタン二酸、２−ヘプチリデンヘプタン二酸、２−オクチリデンヘプタン二酸、２−ノニリデンヘプタン二酸、２−デシリデンヘプタン二酸、２−ウンデシリデンヘプタン二酸、２−ドデシリデンヘプタン二酸、２−トリデシリデンヘプタン二酸、２−メチリデンオクタン二酸、２−エチリデンオクタン二酸、２−プロピリデンオクタン二酸、２−ブチリデンオクタン二酸、２−ペンチリデンオクタン二酸、２−ヘキシリデンオクタン二酸、２−ヘプチリデンオクタン二酸、２−オクチリデンオクタン二酸、２−ノニリデンオクタン二酸、２−デシリデンオクタン二酸、２−ウンデシリデンオクタン二酸、２−ドデシリデンオクタン二酸、２−トリデシリデンオクタン二酸、２−メチリデンノナン二酸、２−エチリデンノナン二酸、２−プロピリデンノナン二酸、２−ブチリデンノナン二酸、２−ペンチリデンノナン二酸、２−ヘキシリデンノナン二酸、２−ヘプチリデンノナン二酸、２−オクチリデンノナン二酸、２−ノニリデンノナン二酸、２−デシリデンノナン二酸、２−ウンデシリデンノナン二酸、２−ドデシリデンノナン二酸、２−トリデシリデンノナン二酸、２−メチリデンデカン二酸、２−エチリデンデカン二酸、２−プロピリデンデカン二酸、２−ブチリデンデカン二酸、２−ペンチリデンデカン二酸、２−ヘキシリデンデカン二酸、２−ヘプチリデンデカン二酸、２−オクチリデンデカン二酸、２−ノニリデンデカン二酸、２−デシリデンデカン二酸、２−ウンデシリデンデカン二酸、２−ドデシリデンデカン二酸、２−トリデシリデンデカン二酸、２−メチリデンウンデカン二酸、２−エチリデンウンデカン二酸、２−プロピリデンウンデカン二酸、２−ブチリデンウンデカン二酸、２−ペンチリデンウンデカン二酸、２−ヘキシリデンウンデカン二酸、２−ヘプチリデンウンデカン二酸、２−オクチリデンウンデカン二酸、２−ノニリデンウンデカン二酸、２−デシリデンウンデカン二酸、２−ウンデシリデンウンデカン二酸、２−ドデシリデンウンデカン二酸、２−トリデシリデンウンデカン二酸、２−メチリデンドデカン二酸、２−エチリデンドデカン二酸、２−プロピリデンドデカン二酸、２−ブチリデンドデカン二酸、２−ペンチリデンドデカン二酸、２−ヘキシリデンドデカン二酸、２−ヘプチリデンドデカン二酸、２−オクチリデンドデカン二酸、２−ノニリデンドデカン二酸、２−デシリデンドデカン二酸、２−ウンデシリデンドデカン二酸、２−ドデシリデンドデカン二酸、２−トリデシリデンドデカン二酸、２−メチリデントリデカン二酸、２−エチリデントリデカン二酸、２−プロピリデントリデカン二酸、２−ブチリデントリデカン二酸、２−ペンチリデントリデカン二酸、２−ヘキシリデントリデカン二酸、２−ヘプチリデントリデカン二酸、２−オクチリデントリデカン二酸、２−ノニリデントリデカン二酸、２−デシリデントリデカン二酸、２−ウンデシリデントリデカン二酸、２−ドデシリデントリデカン二酸、２−トリデシリデントリデカン二酸等が挙げられ、これらはアルキル基またはアリール基で置換されているものであっても良い。
【００２３】
エチレン共重合体（１）が、本発明のエチレンでもなく、本発明のエポキシ基を有する不飽和化合物でもない他のモノマ−に由来する単量体単位として、不飽和ジカルボン酸、不飽和ジカルボン酸の一価塩、不飽和ジカルボン酸モノエステルに由来する単量体単位を有している場合、エチレン共重合体（１）は、本発明のエチレンでもなく、本発明のエポキシ基を有する不飽和化合物でもない他のモノマ−に由来する単量体単位における一部又は全部のカルボキシル基が、金属イオン又はアンモニウムイオンで中和されたアイオノマ−であってもよい。
また、エチレン共重合体（１）が、本発明のエチレンでもなく、本発明のエポキシ基を有する不飽和化合物でもない他のモノマ−に由来する単量体単位として、不飽和モノカルボン酸アルキルエステル、不飽和ジカルボン酸モノエステルまたはその塩、不飽和ジカルボン酸ジエステルを有している場合、エチレン共重合体（１）は、本発明のエチレンでもなく、本発明のエポキシ基を有する不飽和化合物でもない他のモノマ−に由来する単量体単位における一部又は全部のエステル部位が、加水分解され、金属イオン又はアンモニウムイオンで中和されたアイオノマ−であっても良い。
金属イオンは、１価のイオン、２価のイオン、３価のイオン、３価以上の多価のイオンを用いることができ、これらは単独で用いても２種以上を併用しても良い。金属イオンにおける金属としては、Ｌｉ、Ｎａ、Ｋ、Ａｇ、Ｃｕ、Ｂｅ、Ｍｇ、Ｃａ、Ｓｒ、Ｂａ、Ｃｄ、Ｓｎ、Ｐｂ、Ｆｅ、Ｃｏ、Ｚｎ、Ｎｉ、Ａｌ、Ｓｃ、Ｈｆ、Ｔｉ、Ｚｒ、Ｃｅ等が挙げられ、これらは単独で用いても２種以上併用しても良い。金属イオンにおける金属として、好ましくは、ＮａまたはＺｎである。前記アイオノマ−は、例えばステアリン酸塩、オレイン酸塩、サリチル酸塩、およびフェノール塩等の錯化剤を用いて製造することができる。
前記アイオノマ−の中和度は、０．１％以上１００％未満であり、好ましくは１０％以上９０％以下であり、より好ましくは２０％以上８０％以下であり、更に好ましくは２０％以上４０％以下である（ただし、エチレンおよびエポキシ基を有する不飽和化合物以外のモノマ−に由来する単量体単位に含まれるカルボキシル基の全量を１００％とする）。
【００２４】
本発明のエチレン共重合体（１）は、単独で用いても良く、２種以上を併用しても良い。例えば、エチレンに由来する単量体単位とエポキシ基を有する不飽和化合物に由来する単量体単位を有するエチレン共重合体（ａ）と、エチレンに由来する単量体単位とエポキシ基を有する不飽和化合物に由来する単量体単位と、本発明のエチレンでもなく、本発明のエポキシ基を有する不飽和化合物でもない他のモノマ−に由来する単量体単位とを有するエチレン共重合体（ｂ）とを併用しても良く、エポキシ基を有する不飽和化合物に由来する単量体単位が異なっている２種以上のエチレン共重合体を併用しても良く、本発明のエチレンでもなく、本発明のエポキシ基を有する不飽和化合物でもない他のモノマ−に由来する単量体単位が異なっている２種以上のエチレン共重合体を併用しても良い。
【００２５】
本発明のエチレン共重合体（１）におけるエポキシ基を有する不飽和化合物に由来する単量体単位の含有量は、０．１重量％以上であり、セルロ−ス組成物の曲げ特性、耐衝撃性、および加工性を良好なものにするために、好ましくは１重量％以上２０重量％以下であり、より好ましくは５重量％以上２０重量％以下である。本発明のエチレン共重合体（１）におけるエチレンに由来する単量体単位の含有量は、９９．９重量％以下であり、セルロ−ス組成物の曲げ特性、耐衝撃性、および加工性を良好なものにするために、好ましくは８０重量％以上９９重量％以下であり、より好ましくは８０重量％以上９５重量％以下である。
エチレン共重合体（１）が、本発明のエチレンでもなく、本発明のエポキシ基を有する不飽和化合物でもない他のモノマ−に由来する単量体単位をさらに有する場合、エチレン共重合体（１）におけるエポキシ基を有する不飽和化合物に由来する単量体単位の含有量は、２０重量％以上であり、エチレン共重合体（１）におけるエチレンに由来する単量体単位の含有量は、４５重量％以下であり、エチレン共重合体（１）におけるエチレンおよびエポキシ基を有する不飽和化合物以外のモノマ−に由来する単量体単位の含有量は、３５重量％以下である（但し、共重合体（１）の全量を１００重量％とする）。
【００２６】
本発明のエチレン共重合体（１）は、オ−トクレ−ブまたは管型反応器を用いて、公知の方法により製造することができる。例えば、管型反応器内で高圧、高温で製造する方法等が挙げられる。
【００２７】
＜セルロース材料（２）＞
本発明のセルロ−ス材料（２）としては、木綿を加工して得られる非木材製紙繊維、米、竹、麦、トウモロコシ、バガス、エスパルト等の節のある茎を持つ植物、ジュ−ト、亜麻、ケナフ、大麻、リネン、ラミ−等の靭皮繊維を有する茎、マニラ麻、サイザル麻等の葉繊維、リサイクル紙、ポリマ−塗工紙、木材等が挙げられる。また、農業残渣を使用することもできる。農業残渣とは、農作物の精製後に残ったものであり、例えば、小麦、オ−ト麦、大麦、米、粟、稗、黍等の穀物類の籾殻、トウモロコシ、ヤシ、落花生、胡桃等の農作物精製後の殻、またはこれらの組み合わせが挙げられる。
セルロ−ス材料（２）として、好ましくは、木材である。好適な木材としては、ヒノキ、ベイヒ、トウヒ、ヒバ、ベイヒバ、スギ、ベイスギ、カラマツ、アカマツ、エゾマツ、クロエゾマツ、ハコヤナギ、クリ、ケヤキ、サワラ、マキ、コウヤマキ、オ−ク、ポプラ、カシ、サクラ、モモ、モミ、ツガ、ベイツガ、カエデ、ブナ、セイヨウハコヤナギ、クヌギ、キリ、シイ、ヤシ、シラカバ、ナラ、イチョウ等が挙げられる。木材は、大鋸屑、木材チップ、木粉等であっても良い。また、木材パルプ繊維等の繊維状の木材であっても良い。
【００２８】
＜熱可塑性樹脂（３）＞
熱可塑性樹脂（３）としては、オレフィン重合体、エチレンに由来する単量体単位と極性モノマ−に由来する単量体単位を有する共重合体、塩化ビニル重合体、スチレン重合体、エステル重合体、アミド重合体等が挙げられる。
熱可塑性樹脂（３）として、好ましくは、オレフィン重合体である。
【００２９】
オレフィン重合体としては、例えば、エチレン単独重合体、エチレン−α−オレフィン共重合体、プロピレン単独重合体、エチレン−プロピレン共重合体、プロピレン−α−オレフィン共重合体、プロピレン−エチレン−α−オレフィン三元共重合体等が挙げられる。
エチレン−α−オレフィン共重合体、プロピレン−α−オレフィン共重合体、およびプロピレン−エチレン−α−オレフィン三元共重合体におけるα−オレフィンとしては、炭素原子数４〜１２のα−オレフィンが挙げられ、例えば、１−ブテン、２−メチル−１−プロペン、１−ペンテン、２−メチル−１−ブテン、３−メチル−１−ブテン、１−ヘキセン、２−エチル−１−ブテン、２，３−ジメチル−１−ブテン、２−メチル−１−ペンテン、３−メチル−１−ペンテン、４−メチル−１−ペンテン、３，３−ジメチル−１−ブテン、１−ヘプテン、メチル−１−ヘキセン、ジメチル−１−ペンテン、エチル−１−ペンテン、トリメチル−１−ブテン、メチルエチル−１−ブテン、１−オクテン、メチル−１−ペンテン、エチル−１−ヘキセン、ジメチル−１−ヘキセン、プロピル−１−ヘプテン、メチルエチル−１−ヘプテン、トリメチル−１−ペンテン、プロビル−１−ペンテン、ジエチル−１−ブテン、１−ノネン、１−デセン、１−ウンデセン、１−ドデセン等が挙げられる。
ポリオレフィンとしては、エチレン単独重合体、エチレン−プロピレン共重合体、またはエチレン−α−オレフィン共重合体が好ましい。
【００３０】
エチレンに由来する単量体単位と極性モノマ−に由来する単量体単位を有する共重合体における極性モノマ−としては、カルボン酸ビニルエステル、不飽和モノカルボン酸アルキルエステル、不飽和ジカルボン酸、不飽和ジカルボン酸の誘導体、１−ビニルシクロアルキルアルコ−ル、アルケニルアルコ−ル、アルケニルアミン、アルケニルシラン、アルケニルトリアルキルシラン、アルケニルカルボジイミド等が挙げられる。
カルボン酸ビニルエステル、不飽和モノカルボン酸アルキルエステル、不飽和ジカルボン酸、不飽和ジカルボン酸の誘導体は、前述のエチレン共重合体（１）において、本発明のエチレンでもなく、本発明のエポキシ基を有する不飽和化合物でもない他のモノマ−に由来する単量体単位として挙げた化合物と同様である。
極性モノマ−は単独で用いてもよく、２種以上を併用してもよい。
【００３１】
１−ビニルシクロアルキルアルコ−ルとしては、１−ビニルシクロプロピルアルコール、１−ビニルシクロブチルアルコール、１−ビニルシクロペンチルアルコール、１−ビニルシクロヘキシルアルコール、１−ビニルシクロヘプチルアルコール等が挙げられる。
【００３２】
アルケニルアルコ−ルとしては、３−ヒドロキシル−１−プロピレン、３−ヒドロキシル−１ブテン、４−ヒドロキシル−１−ブテン、３−ヒドロキシル−１−ペンテン、４−ヒドロキシル−１−ペンテン、５−ヒドロキシル−１−ペンテン、３−ヒドロキシル−１−ヘキセン、４−ヒドロキシル−１−ヘキセン、５−ヒドロキシル−１−ヘキセン、６−ヒドロキシル−１−ヘキセン、３−ヒドロキシル−１−ヘプテン、４−ヒドロキシル−１−ヘプテン、５−ヒドロキシル−１−ヘプテン、６−ヒドロキシル−１−ヘプテン、７−ヒドロキシル−１−ヘプテン、３−ヒドロキシル−１−オクテン、４−ヒドロキシル−１−オクテン、５−ヒドロキシル−１−オクテン、６−ヒドロキシル−１−オクテン、７−ヒドロキシル−１−オクテン、８−ヒドロキシル−１−オクテン、３−ヒドロキシル−１−ノネン、４−ヒドロキシル−１−ノネン、５−ヒドロキシル−１−ノネン、６−ヒドロキシル−１−ノネン、７−ヒドロキシル−１−ノネン、８−ヒドロキシル−１−ノネン、９−ヒドロキシル−１−ノネン、３−ヒドロキシル−１−デケン、４−ヒドロキシル−１−デケン、５−ヒドロキシル−１−デケン、６−ヒドロキシル−１−デケン、７−ヒドロキシル−１−デケン、８−ヒドロキシル−１−デケン、９−ヒドロキシル−１−デケン、１０−ヒドロキシル−１−デケン等が挙げられる。
【００３３】
アルケニルアミンとしては、ビニルアミン、アリルアミン、１−ブテン−３−アミン、１−ブテン−４−アミン、１−ペンテン−３−アミン、１−ペンテン−４−アミン、１−ペンテン−５−アミン、１−ヘキセン−３−アミン、１−ヘキセン−４−アミン、１−ヘキセン−５−アミン、１−ヘキセン−６−アミン、１−ヘプテン−３−アミン、１−ヘプテン−４−アミン、１−ヘプテン−５−アミン、１−ヘプテン−６−アミン、１−ヘプテン−７−アミン、１−オクテン−３−アミン、１−オクテン−４−アミン、１−オクテン−５−アミン、１−オクテン−６−アミン、１−オクテン−７−アミン、１−オクテン−８−アミン、１−ノネン−３−アミン、１−ノネン−４−アミン、１−ノネン−５−アミン、１−ノネン−６−アミン、１−ノネン−７−アミン、１−ノネン−８−アミン、１−ノネン−９−アミン、１−デケン−３−アミン、１−デケン−４−アミン、１−デケン−５−アミン、１−デケン−６−アミン、１−デケン−７−アミン、１−デケン−８−アミン、１−デケン−９−アミン、１−デケン−１０−アミン等が挙げられる。
【００３４】
アルケニルシランとしては、ビニルシラン、アリルシラン、１−ブテン−３−シラン、１−ブテン−４−シラン、１−ペンテン−３−シラン、１−ペンテン−４−シラン、１−ペンテン−５−シラン、１−ヘキセン−３−シラン、１−ヘキセン−４−シラン、１−ヘキセン−５−シラン、１−ヘキセン−６−シラン、１−ヘプテン−３−シラン、１−ヘプテン−４−シラン、１−ヘプテン−５−シラン、１−ヘプテン−６−シラン、１−ヘプテン−７−シラン、１−オクテン−３−シラン、１−オクテン−４−シラン、１−オクテン−５−シラン、１−オクテン−６−シラン、１−オクテン−７−シラン、１−オクテン−８−シラン、１−ノネン−３−シラン、１−ノネン−４−シラン、１−ノネン−５−シラン、１−ノネン−６−シラン、１−ノネン−７−シラン、１−ノネン−８−シラン、１−ノネン−９−シラン、１−デケン−３−シラン、１−デケン−４−シラン、１−デケン−５−シラン、１−デケン−６−シラン、１−デケン−７−シラン、１−デケン−８−シラン、１−デケン−９−シラン、１−デケン−１０−シラン等が挙げられる。
【００３５】
アルケニルトリアルキルシランとしては、ビニルトリアルキルシラン、アリルトリアルキルシラン、１−ブテン−３−トリアルキルシラン、１−ブテン−４−トリアルキルシラン、１−ペンテン−３−トリアルキルシラン、１−ペンテン−４−トリアルキルシラン、１−ペンテン−５−トリアルキルシラン、１−ヘキセン−３−トリアルキルシラン、１−ヘキセン−４−トリアルキルシラン、１−ヘキセン−５−トリアルキルシラン、１−ヘキセン−６−トリアルキルシラン、１−ヘプテン−３−トリアルキルシラン、１−ヘプテン−４−トリアルキルシラン、１−ヘプテン−５−トリアルキルシラン、１−ヘプテン−６−トリアルキルシラン、１−ヘプテン−７−トリアルキルシラン、１−オクテン−３−トリアルキルシラン、１−オクテン−４−トリアルキルシラン、１−オクテン−５−トリアルキルシラン、１−オクテン−６−トリアルキルシラン、１−オクテン−７−トリアルキルシラン、１−オクテン−８−トリアルキルシラン、１−ノネン−３−トリアルキルシラン、１−ノネン−４−トリアルキルシラン、１−ノネン−５−トリアルキルシラン、１−ノネン−６−トリアルキルシラン、１−ノネン−７−トリアルキルシラン、１−ノネン−８−トリアルキルシラン、１−ノネン−９−トリアルキルシラン、１−デケン−３−トリアルキルシラン、１−デケン−４−トリアルキルシラン、１−デケン−５−トリアルキルシラン、１−デケン−６−トリアルキルシラン、１−デケン−７−トリアルキルシラン、１−デケン−８−トリアルキルシラン、１−デケン−９−トリアルキルシラン、１−デケン−１０−トリアルキルシラン等が挙げられ、アルケニルトリアルキルシランにおけるアルキルとしては、メチル、エチル、プロピル、ブチル、ペンチル、ヘキシル等が挙げられる。
【００３６】
アルケニルカルボジイミドとしては、ビニルカルボジイミド、アリルカルボジイミド、１−ブテン−３−カルボジイミド、１−ブテン−４−カルボジイミド、１−ペンテン−３−カルボジイミド、１−ペンテン−４−カルボジイミド、１−ペンテン−５−カルボジイミド、１−ヘキセン−３−カルボジイミド、１−ヘキセン−４−カルボジイミド、１−ヘキセン−５−カルボジイミド、１−ヘキセン−６−カルボジイミド、１−ヘプテン−３−カルボジイミド、１−ヘプテン−４−カルボジイミド、１−ヘプテン−５−カルボジイミド、１−ヘプテン−６−カルボジイミド、１−ヘプテン−７−カルボジイミド、１−オクテン−３−カルボジイミド、１−オクテン−４−カルボジイミド、１−オクテン−５−カルボジイミド、１−オクテン−６−カルボジイミド、１−オクテン−７−カルボジイミド、１−オクテン−８−カルボジイミド、１−ノネン−３−カルボジイミド、１−ノネン−４−カルボジイミド、１−ノネン−５−カルボジイミド、１−ノネン−６−カルボジイミド、１−ノネン−７−カルボジイミド、１−ノネン−８−カルボジイミド、１−ノネン−９−カルボジイミド、１−デケン−３−カルボジイミド、１−デケン−４−カルボジイミド、１−デケン−５−カルボジイミド、１−デケン−６−カルボジイミド、１−デケン−７−カルボジイミド、１−デケン−８−カルボジイミド、１−デケン−９−カルボジイミド、１−デケン−１０−カルボジイミド等が挙げられる。
【００３７】
アルケニルアルコ−ル、アルケニルアミン、アルケニルシラン、アルケニルトリアルキルシランおよびアルケニルカルボジイミドは、アルキル基で置換されたものであっても良い。
【００３８】
塩化ビニル重合体としては、塩化ビニル単独重合体、塩化ビニルに由来する単量体とオレフィンに由来する単量体単位を有する共重合体、酢酸ビニルに由来する単量体単位と塩化ビニルに由来する単量体単位を有する共重合体、アクリル酸エステルに由来する単量体単位と塩化ビニルに由来する単量体単位を有する共重合体等を挙げることができる。ポリ塩化ビニルの重合方法として、懸濁重合、塊状重合、乳化重合等の公知の重合方法が挙げられる。
【００３９】
スチレン重合体とは、スチレンに由来する単量体単位を有する重合体であり、スチレン単独重合体、スチレン−アクリロニトリル共重合体、アクリロニトリル−ブタジエン−スチレン三元共重合体等が挙げられる。
【００４０】
エステル重合体とは、二価カルボン酸に由来する単量体単位と二価アルコ−ルに由来する単量体単位を有する共重合体であり、例えば、ポリエチレンテレフタレ−ト、ポリプロピレンテレフタレ−ト、ポリブチレンテレフタレ−ト、ポリペンタメチレンテレフタレ−ト、ポリヘキサメチレンテレフタレ−ト、ポリエチレンナフタレ−ト、ポリプロピレンナフタレ−ト、ポリペンタメチレンナフタレ−ト、ポリブチレンナフタレ−ト等が挙げられる。
【００４１】
アミド重合体とは、アミド結合を有する重合体であり、例えば、アミノ酸又はラクタムを重縮合して得られる重合体や、二価カルボン酸に由来する単量体単位と二価アミンに由来する単量体単位を有する共重合体等が挙げられる。
アミノ酸としては、バリン、ロイシン、イソロイシン、グルタミン、グルタミン酸、アラニン、システイン、スレオニン、フェニルアラニン、メチオニン、チロシン、トリプトファン、アスパラギン酸、アルギニン、プロリン、リジン、アスパラギン、セリン、グリシン、ヒスチジン、シスチン、テアニンなどが挙げられる。
ラクタムとしては、ε−カプロラクタム、ウンデカンラクタム、ラウリルラクタム等が挙げられる。二価カルボン酸に由来する単量体単位と二価アミンに由来する単量体単位を有する共重合体における二価カルボン酸としては、アジピン酸、セバシン酸、テレフタル酸、イソフタル酸等が挙げられ、二価アミンとしては、ヘキサメチレンジアミン、ノナンジアミン、メチルペンタジアミン等が挙げられる。
【００４２】
オレフィン系重合体の製造方法としては、チ−グラ−・ナッタ系触媒、クロム系触媒、メタロセン系触媒、ラジカル重合触媒、有機金属化合物等の公知のオレフィン重合触媒を用いて、溶液重合法、スラリ−重合法、気相重合法、高圧重合法等の公知の重合方法によって製造する方法が挙げられる。また、該重合法は、回分重合法、連続重合法のいずれでもよく、２段階以上の多段重合法でもよい。
【００４３】
本発明のセルロース組成物は、エチレン共重合体（１）、セルロース材料（２）、および熱可塑性樹脂（３）を含有するセルロース組成物である。
【００４４】
本発明のセルロース組成物におけるエチレン共重合体（１）の含有量は、０．１重量％以上１０重量％以下であり、セルロース組成物の曲げ特性、耐衝撃性、および加工性を良好なものにするために、好ましくは、０．５重量％以上１０重量％以下である。本発明のセルロース組成物におけるセルロース材料（２）の含有量は、１０重量％以上８９．９重量％以下であり、セルロース組成物の曲げ特性、耐衝撃性、および加工性を良好なものにするために、好ましくは、３０重量％以上８９．５重量％以下である。本発明のセルロース組成物における熱可塑性樹脂（３）の含有量は、１０重量％以上８０重量％以下であり、セルロース組成物の曲げ特性、耐衝撃性、および加工性を良好なものにするために、好ましくは、１０重量％以上６０重量％以下である（但し、エチレン共重合体（１）とセルロース材料（２）と熱可塑性樹脂（３）のそれぞれの含有量の合計を１００重量％とする）。
【００４５】
本発明のセルロース組成物は、可塑剤、粘度安定剤、加水分解安定剤等の安定剤、酸化防止剤、紫外線吸収剤、帯電防止剤、染料、顔料等の着色剤、無機充填剤、難燃剤、潤滑剤、強化剤、起泡剤または発泡剤、熱安定剤、加工助剤、粘着防止剤、離型剤等の、公知の添加剤を含んでも良い。
【００４６】
無機充填剤としては、鉱物、金属塩等の無機化合物の充填剤が挙げられ、好ましくは、炭酸カルシウムまたはタルクであり、より好ましくは、タルクである。本発明のセルロース組成物が無機充填剤を含有する場合、無機充填剤の含有量は、セルロース組成物１００重量部に対して、０．１重量部以上１５重量部以下であることが好ましい。
【００４７】
発泡剤としては、アゾジカルボンアミド、４，４−オキシ−ビス（ベンゼンスルホニルヒドラゾ−ル）、ｐ−トルエンスルホニルセミカルバジド、フェニルテトラゾ−ル等の発熱性発泡剤、炭酸マグネシウム、炭酸マグネシウム等の吸熱性発泡剤等が挙げられる。本発明のセルロ−ス組成物が発泡剤を含有する場合、セルロ−ス組成物１００重量部に対して、発泡剤の含有量は、３重量部以下であることが好ましい。
【００４８】
熱安定剤としては、ヒンダ−ドフェノ−ルのカルシウム塩又はホスフェ−ト誘導体、ヒドロキシアミン、フェノ−ル、ホスフェ−ト、金属石鹸等が挙げられる。本発明のセルロ−ス複合組成物が熱安定剤を含有する場合、熱安定剤の含有量は、本発明のセルロ−ス組成物の劣化を防ぐために、セルロ−ス組成物１００重量部に対して、１重量部以下であることが好ましい。
【００４９】
酸化防止剤としては、ヒンダ−ドフェノ−ル、ポリフェノ−ル、チオポリアルキル化フェノ−ル、ジチオポリアルキル化フェノ−ル等のアルキル化フェノ−ル、ビスフェノ−ル、３−アリ−ルベンゾフェノン−２−オン等のラクトン、ヒドロキシルアミン、ビタミンＥ等が挙げられる。
【００５０】
強化剤としては、ガラス繊維、ガラスフレ−ク等が挙げられる。強化剤を添加すると、曲げ弾性率や強度が高く、靱性がより優れたセルロ−ス組成物を得ることができる。
【００５１】
滑剤としては、例えば、流動パラフィン、天然パラフィン、マイクロワックス、ポリエチレンワックス等の炭化水素系滑剤、ステアリン酸等の脂肪酸系滑剤、ステアリン酸アミド、パルミチン酸アミド、メチレンビスステアロアミド等の脂肪酸アミド系滑剤、ブチルアレ−ト、硬化ひまし油、エチレングリコ−ルモノステアレ−ト等のエステル系滑剤、セチルアルコ−ル、ステアリルアルコ−ル等のアルコ−ル系滑剤、ステアリン酸亜鉛、ステアリン酸カルシウム、ステアリン酸鉛等の金属石鹸系滑剤が挙げられる。これらの滑剤は、単独で用いても良く、２種類以上を併用しても良い。
【００５２】
滑剤は、成形性を向上させることができるため、一般的には滑性を強く示すものほど好ましい。外部滑性を強く示す滑剤としては、例えば、上記炭化水素系滑剤、脂肪酸系滑剤、金属石鹸系滑剤等が挙げられる。本発明のセルロ−ス組成物が滑剤を含有する場合、滑剤の含有量は、セルロ−ス組成物の成形性を向上させる点や、セルロ−ス組成物からなる成形品の曲げ特性と耐衝撃性の低下を抑制する点から、セルロ−ス組成物１００重量部に対し、０．５重量部以上２５重量部以下であることが好ましい。
【実施例】
【００５３】
＜試料＞
エチレン共重合体：エチレングリシジルメタクリレ−ト共重合体Ａ（商品名「ボンドファ−スト２Ｃ」、グリシジルメタクリレ−ト含量＝６重量％、住友化学株式会社製）
エチレングリシジルメタクリレ−ト共重合体Ｂ（商品名「ボンドファ−ストＥ」、グリシジルメタクリレ−ト含量＝１２重量％、住友化学株式会社製）
ポリエチレン／無水マレイン酸グラフトコポリマ−（商品名「ＦＵＳＡＢＯＮＤ−Ｍ６０３）」、Ｄｕｐｏｎｔ社製）
【００５４】
セルロース材料：木粉  （商品名「ＡＲＢＯＣＥＬ−ＢＥ６００−１０ＴＧ」、Ｊ．ＲＥＴＴＥＮＭＡＩＥＲ＆ＳＯＨＮＥ社製）
【００５５】
熱可塑性樹脂：ポリエチレン  （商品名「スミカセンＬ７０５」、住友化学株式会社製）
【００５６】
＜測定＞
［Ｉｚｏｄ衝撃強度］
ＡＳＴＭ−Ｄ２５６に準拠して、幅１２．７ｍｍ×長さ６３．５ｍｍ×厚み３．２ｍｍのセルロ−ス組成物にＶノッチを入れて作成した試験片の２３℃におけるＩｚｏｄ衝撃強度［単位：ｋＪ／ｍ２］を測定した。
【００５７】
［曲げ特性］
ＡＳＴＭ−Ｄ７９０に準拠して変形速度２［ｍｍ／分］にて、幅１２．７ｍｍ×長さ１２７ｍｍ×厚み３．２ｍｍのセルロ−ス組成物の２３℃における曲げ弾性率［ＭＰａ］と曲げ応力［ＭＰａ］を測定した。
【００５８】
［せん断粘度の平均値］
キャピラリ−型せん断粘度測定装置（商品名「キャピログラフ−１Ｄ」、東洋精機株式会社製）を用いて、直径２ｍｍのダイを使用し、ピストン速度を０．５〜５００［ｍｍ／ｍｉｎ］の範囲で設定し、０．７６、７．６、１５、３０、７６、１５０、３００、４６０  ［１／秒］の計８条件のせん断速度におけるセルロ−ス組成物のせん断粘度［Ｐａ・秒］を測定し、前記８条件のせん断速度におけるせん断粘度の平均値を算出した。該せん断粘度の平均値が低いほど加工性に優れている。
【００５９】
［特性粘度値（ηｃ）］
せん断速度を７［１／秒］、測定温度を１６０℃とした条件でキャピラリ−型せん断粘度測定装置（商品名「キャピログラフ−１Ｄ」、東洋精機株式会社製）を用いて測定したセルロ−ス組成物のせん断粘度値［Ｐａ・秒］をη１とし、セルロ−ス組成物中のセルロ−ス材料の配合量をＸ［重量％］としたとき、特性粘度値（ηｃ）は式１から算出される値のことである。
ηｃ＝η１÷Ｘ  ［Ｐａ・秒／重量％］  （式１）
特性粘度値（ηｃ）が低いほど、加工性に優れている。
【００６０】
［実施例１］
木粉（商品名「ＡＲＢＯＣＥＬ−ＢＥ６００−１０ＴＧ」、Ｊ．ＲＥＴＴＥＮＭＡＩＥＲ＆ＳＯＨＮＥ社製）を圧力１００Ｐａの減圧下、６０℃のオ−ブンで７０時間乾燥し、さらに１０５℃の該オ−ブンで８時間乾燥させることで得た乾燥木粉５０重量％と、ポリエチレン（商品名「スミカセンＬ７０５」）４９重量％と、エチレングリシジルメタクリレ−ト共重合体Ａ（商品名「ボンドファ−スト２Ｃ」）１重量％とを混合した混合物８４．７１ｇを、バッチ式混練機（商品名「ラボプラストミル−Ｃモデル」、混練槽容積１００ｍＬ、東洋精機製）を用いて、１６０℃下、混練回転数５ｒｐｍで１０分間混練した後、さらに、該混練機にて混練回転数４５ｒｐｍで１５分混練することでセルロ−ス組成物を得た。該セルロ−ス組成物をプレス成形機で、１６０℃下でプレス成形することで、厚さ３．２ｍｍのシ−ト状のセルロ−ス組成物を得た。得られたセルロ−ス組成物の物性を表１に示す。
【００６１】
［実施例２］
エチレングリシジルメタクリレ−ト共重合体Ａの代わりに、エチレングリシジルメタクリレ−ト共重合体Ｂ（商品名「ボンドファ−ストＥ」）１重量％を混合した以外は、実施例１と同様にして、厚さ３．２ｍｍのシ−ト状のセルロ−ス組成物を得た。得られたセルロ−ス組成物の物性を表１に示す。
【００６２】
［比較例１］
エチレングリシジルメタクリレ−ト共重合体Ａの代わりに、ポリエチレン／無水マレイン酸グラフトコポリマ−（商品名「ＦＵＳＡＢＯＮＤ−Ｍ６０３」）、Ｄｕｐｏｎｔ社製）１重量％を混合した以外は、実施例１と同様にして、厚さ３．２ｍｍのシ−ト状のセルロ−ス組成物を得た。得られたセルロ−ス組成物の物性を表１に示す。
【００６３】
【表１】
2015229679.tif 000002